(57)【要約】【課題】紫外線励起による蛍光発生量が小さく、また、環境や人体への悪影響が極めて少なく、しかも屈折率、アッベ数、粘度、解像力など顕微鏡用液浸油に要求される他の諸特性も良好であり、特に蛍光顕微鏡用として好適な顕微鏡用液浸油を提供すること。【解決手段】（Ａ）液状ジエン系共重合体に、（Ｂ）α−オレフィンを配合することを特徴とする顕微鏡用液浸油である。【選択図】        なし【特許請求の範囲】
【請求項１】
（Ａ）液状ジエン系共重合体に、（Ｂ）α−オレフィンを配合することを特徴とする顕微鏡用液浸油。
【請求項２】
前記液状ジエン系重合体（Ａ）の数平均分子量が、３００〜２５０００である請求項１記載の顕微鏡用液浸油。
【請求項３】
前記α−オレフィン（Ｂ）の炭素数が、８〜２４である請求項１又は２記載の顕微鏡用液浸油。
【発明の詳細な説明】
【０００１】
【発明の属する技術分野】
本発明は、顕微鏡用液浸油に関し、詳しくは低蛍光性を有し、特に蛍光顕微鏡用として好適な液浸油に関するものである。
【０００２】
【従来の技術】
従来、顕微鏡分野において液浸油は極めて一般的に用いられている。液浸油を光学的に使用すると、液浸油を使用しない場合とくらべて、実質的に少ない面収差が得られるだけでなく、対物レンズの開口数を大きくして、顕微鏡の倍率を高めることができる。
この場合に用いる液浸油として、フタル酸ベンジルブチルと塩素化パラフィンとからなるもの（例えば、特許文献１参照）、液状ジエン系重合体と流動パラフィンからなるもの（例えば、特許文献２参照）などが知られている。
しかしながら、これらの液浸油は屈折率、アッベ数、粘度、解像力など顕微鏡用液浸油に要求される諸性質をほぼ充分そなえているものの、分光光度計などによる測定においてその蛍光性が比較的強いなどの欠点を有している。
一般に蛍光を発する物体などの観察に用いられる蛍光顕微鏡は、紫外線などの励起光を検査体に照射し、検査体の発する蛍光を観察するものであり、生物学などの広い分野において利用されている。特に最近は非常に少量の蛍光を検出する蛍光顕微鏡の技術が研究されており、このような非常に弱い蛍光を検出する場合に、蛍光顕微鏡の光学系に用いられる液浸油が紫外線励起により発する蛍光が大きいと、検出時のノイズとなって、検出精度が低下する。この点に関して液浸油に関する改良研究が行われているものの、前述のように、昨今のニーズでは液浸油の更なる低蛍光化が求められており、このニーズを充分に満足するものではなかった。
【０００３】
【特許文献１】
米国特許第４４６５６２１号明細書
【特許文献２】
特公平４−１３６８７号公報（第１頁）
【０００４】
【発明が解決しようとする課題】
本発明は、前記問題点を解消し、紫外線励起による蛍光発生量が小さく、また、環境や人体への悪影響が極めて少なく、しかも屈折率、アッベ数、粘度、解像力など顕微鏡用液浸油に要求される他の諸特性も良好であり、特に蛍光顕微鏡用として好適な顕微鏡用液浸油を提供することを目的とするものである。
【０００５】
【課題を解決するための手段】
本発明者らは、上記状況に鑑み、低蛍光性でかつ他の諸特性にも優れた液浸油を開発すべく鋭意検討を重ねた結果、特定の液状ジエン系重合体に、特定の炭素数を有するα−オレフィンを配合することによって、その目的を達成しえることを見出した。本発明は、かかる知見に基づいて完成したものである。
【０００６】
すなわち、本発明は、
（１）（Ａ）液状ジエン系共重合体に、（Ｂ）α−オレフィンを配合することを特徴とする顕微鏡用液浸油、
（２）前記液状ジエン系重合体（Ａ）の数平均分子量が、３００〜２５０００である上記（１）の顕微鏡用液浸油、及び
（３）前記α−オレフィン（Ｂ）の炭素数が、８〜２４である上記（１）または（２）の顕微鏡用液浸油、
を提供するものである。
【０００７】
【発明の実施の形態】
まず、本発明の顕微鏡用液浸油は、（Ａ）液状ジエン系共重合体に、（Ｂ）α−オレフィンを配合することを特徴とする。
本発明に用いられる（Ａ）成分の液状ジエン系重合体としては、特に制限はないが、数平均分子量が３００〜２５０００、好ましくは５００から１００００の液状ジエン系重合体が用いられる。
これらの液状ジエン系重合体としては、炭素数４〜１２のジエンモノマーからなるジエン単独重合体、ジエン共重合体、及びこれらジエンモノマーと炭素数２〜２２のα−オレフィン付加重合性モノマーとの共重合体などがある。例えば、ブタジエンホモポリマー、イソプレンホモポリマー、クロロプレンホモポリマー、ブタジエン−イソプレンコポリマー、ブタジエン−アクリロニトリルコポリマー、ブタジエン−２−ヘキシルアクリレートコポリマーなどが挙げられる。
また、液状ジエン系重合体は水酸基などの官能基を分子内及び／又は分子末端に有してもよい。あるいは官能基を持たない液状ジエン系重合体との混合物であってもよい。なお、これらの液状ジエン系重合体は、一種単独でも二種以上組み合わせて用いてもよい。
【０００８】
また、本発明で用いられる（Ｂ）成分であるα−オレフィンは、炭素数が８〜２４であるものであれば特に制限はないが、室内で使用すること及び混合時の取り扱いを考慮すると、炭素数１２〜１８のものが好ましい。（Ｂ）成分であるα−オレフィンとしては、例えば、１−オクテン、１−デセン、１−ドデセン、１−テトラデセン、１−ヘキサデセン、１−オクタデセン、１−エイコセンなどが挙げられる。中でも、炭素数１２〜１８の１−ドデセン、１−テトラデセン、１−ヘキサデセン及び１−オクタデセン等が好ましい。これらの（Ｂ）成分であるα−オレフィンは、一種単独でも二種以上の任意の割合で混合して使用してもよい。
（Ｂ）成分の炭素数が、８未満だと有害性の問題があり、炭素数が２４を超えると固体になり配合が困難となる場合がある。
【０００９】
本発明の液浸油において、（Ａ）成分である液状ジエン系重合体と、（Ｂ）成分であるα−オレフィンの配合質量比は、適宜設定することができるが、９９／１〜１０／９０が好ましく、特に、９５／５〜３０／７０の範囲が好ましい。
本発明の顕微鏡用液浸油は、前述のように液状ジエン系化合物とα−オレフィンを含むものであれば、優れた低蛍光性を示し、同時に、顕微鏡用液浸油に要求される他の諸性質も良好である。
ここで、液浸油に要求される低蛍光性以外の諸特性としては、屈折率、アッベ数、粘度、不乾性、外観、耐候性、耐蝕性、コントラスト、解像力、色収差及び透明度など多くの項目が挙げられる。
【００１０】
また、本発明の顕微鏡用液浸油には、本来の液浸油としての効果を損なわない限りにおいて他の成分を含有してもよい。この場合、他の成分としては、例えば、液状飽和炭化水素、脂肪族飽和アルコール、脂環族アルコール及び芳香族エステル化合物などが挙げられる。さらにまた、本発明の顕微鏡用液浸油には、通常の蛍光顕微鏡用液浸油などの顕微鏡液浸油に用いられる添加剤、配合剤などを添加して用いることも可能である。
また、（Ａ）成分と（Ｂ）成分の配合の方法についても特に制限はなく、通常、常温付近で攪拌混合することによって配合する方法が好適に用いられる。
このようにして得られた本発明の顕微鏡用液浸油は、通常の顕微鏡用の液浸油、特に蛍光顕微鏡用の液浸油として好適に使用することができる。
【００１１】
【実施例】
以下、本発明を実施例及び比較例によりさらに詳しく説明するが、本発明はこれらの実施例によって何ら限定されるものではない。
なお、顕微鏡用液浸油の各種評価は下記の方法を用いて行った。
（１）低蛍光性
蛍光顕微鏡は、光源として蛍光を励起させる紫外線を発する超高圧水銀ランプを使用した。この場合に用いられる励起光としては、波長の長さにより、Ｕ励起、Ｖ励起、Ｂ励起、Ｇ励起があり、各励起において蛍光発生量の少ない液浸油が、蛍光顕微鏡にとって望ましい。（日立製作所（株）製  分光蛍光光度計  Ｆ−２０００によって測定した。）
（２）屈折率（ｎ２３Ｄ）及びアッベ数（ν２３Ｄ）
いずれもＪＩＳ  Ｋ２１０１に準拠した。顕微鏡用液浸油として好ましい屈折率の範囲は、１．５１４０〜１．５１６０であり、又アッベ数の範囲は４０〜６０である。
（３）動粘度
ＪＩＳ  Ｋ２２８３に準拠した。顕微鏡用液浸油として好ましい動粘度の範囲は、１２０〜６００ｃＳｔ（２５℃）である。
（４）不乾性
ＪＩＳ  Ｃ２２０１「電気絶縁油」蒸発量試験に準じ、３０℃×２４時間で試験を行い、次の二段階で評価した。
良好  （○）：蒸発量１重量％未満      不良  （×）：１重量％以上
（５）外観
試料を清浄なガラス容器に採り、濁りの有無を確認した。
にごり無し：（○）              濁り若干あり：（△）
（６）耐候性
次の（７）、（８）項記載の評価法である光照射試験及び熱劣化試験の結果ならびに当該試験前後での屈折率、アッベ数、色相の変化により次の二段階で評価した。
良好（○）：屈折率、アッベ数、色相共に変化無し。
不良（×）：屈折率、アッベ数、色相のいずれかに変化あり。
（７）光照射試験
一定量（４０±０．５ｇ）の試料をシャーレーに採り、光を一定時間（２４，７２，１２０時間）照射後の屈折率の変化を測定した。変化無しを良好（○）とした。
（８）加熱劣化試験
一定量（４０±０．５ｇ）の試料を５０ｍｌの共栓付三角フラスコに採り、一定温度（４０，７０℃）の恒温槽中で２４時間保ち、その後の屈折率、アッベ数、色相の変化を観察した。  変化無しを良好（○）とした。
（９）耐蝕性
全酸価（ＪＩＳ  Ｋ２５０１）及び塗抹標本用染料への影響（ＪＩＳ  Ｋ２４００）の測定により腐食性有無を調べた。腐蝕無しを（○）、有りを（×）とした。
（１０）コントラスト
当該液浸油を用いた顕微鏡において、クロム蒸着をした白黒のプレートに刻んだ白黒の線を見ることにより、次の二段階により評価した。
良好（○）：明瞭          不良（×）：やや不鮮明
（１１）解像力
屈折率により次の二段階で評価した。
良好（○）：１．５１４０〜１．５１６０    不良（×）：左記範囲外
（１２）色収差
アッベ数により、次の２段階で評価した。
良好（○）：４０〜４６          不良（×）：左記範囲外
（１３）透明度
透過率（ＪＩＳ  Ｋ０１１５）により、次の二段階で評価した。
良好（○）：９５％以上          不良（×）９５％未満
【００１２】
実施例１〜３及び比較例１〜３
第１表に示した各成分をそれぞれ表示量で配合し、２５℃で１０分間攪拌混合して顕微鏡用液浸油を調製し、これらの液浸油について前記評価方法によって試験を行った。評価結果を第１表に示す。第１表中、評価欄の○印は、良好又は好適、×印は不良もしくは不適当を表す。ただし、低蛍光性の評価について○印は、蛍光性が低いことを示し、△印は、蛍光性が若干高いことを示す。また、外観の評価について○印は、濁り無し、△印は濁り若干ありを示す。
また、各励起光における蛍光強度（相対強度）を第２表に示す。
【００１３】
【表１】
2004240246.tif 000002
【００１４】
＊１：液状ポリブタジエン  数平均分子量１６００
＊２：水酸基含有液状ポリブタジエン出光石油化学（株）社製  商品名「Ｐｏｌｙｂｄ  Ｒ−４５ＨＴ」  数平均分子量２８００、水酸基含量０．８３ｍｏｌ／ｋｇ
＊３：水酸基含有液状ポリイソプレン  数平均分子量２５００、水酸基含量０．８２ｍｏｌ／ｋｇ
＊４：α−オレフィン  （炭素数１２）出光石油化学（株）社製
＊５：α−オレフィン  （炭素数１８）出光石油化学（株）社製
＊６：流動パラフィン  出光興産（株）社製  商品名「ダフニーオイルＣＰ」
＊７：塩素化パラフィン  東ソー（株）社製  商品名「トヨパラックス」  塩素含有量５０重量％
【００１５】
【表２】
2004240246.tif 000003
【００１６】
第１表及び第２表の結果から顕微鏡用液浸油として必要な諸特性を充分維持し、低蛍光性が改良されている。
【００１７】
【発明の効果】
本発明の顕微鏡用液浸油は、低蛍光性であり、かつ屈折率、アッベ数、粘度、解像力など液浸油として必要な他の諸特性を高度に維持し、特に蛍光顕微鏡用の液浸油として著しく優れた顕微鏡用液浸油を提供することができる。